(57)【要約】【課題】基材フィルムに離型層などを介在せずに直接に転写層を積層した場合であっても、転写層の剥離性が良好である転写フィルムを提供することにある。【解決手段】基材フィルム上に転写層を有する転写フィルムであって、前記基材フィルムの前記転写層側の表面の算術平均粗さＲａが０．３０μｍ以上であり、前記転写層が少なくとも第１転写層を含み、前記第１転写層は転写層のうち最も基材フィルムに近い層であり、前記第１転写層がアルキド樹脂を含有することを特徴とする、転写フィルム。【選択図】なし【特許請求の範囲】
【請求項１】
基材フィルム上に転写層を有する転写フィルムであって、前記基材フィルムの前記転写層側の表面の算術平均粗さＲａが０．３０μｍ以上であり、前記転写層が少なくとも第１転写層を含み、前記第１転写層は転写層のうち最も基材フィルムに近い層であり、前記第１転写層がアルキド樹脂を含有することを特徴とする、転写フィルム。
【請求項２】
前記第１転写層が艶消し層である、請求項１に記載の転写フィルム。
【請求項３】
前記第１転写層がメラミン化合物を含有する、請求項１または２に記載の転写フィルム。
【請求項４】
前記第１転写層の表面自由エネルギーが３０〜４５ｍＪ／ｍ２である、請求項１〜３のいずれかに記載の転写フィルム。
【請求項５】
前記第１転写層の厚みが０．３μｍ以上である、請求項１〜４のいずれかに記載の転写フィルム。
【請求項６】
前記転写層が第１転写層と少なくとも１層の第２転写層を含む、請求項１〜５のいずれかに記載の転写フィルム。
【請求項７】
前記基材フィルム上に直接に前記第１転写層が積層されている、請求項１〜６のいずれかに記載の転写フィルム。
【請求項８】
前記基材フィルムがポリエステルフィルムである、請求項１〜７のいずれかに記載の転写フィルム。
【発明の詳細な説明】
【技術分野】
【０００１】
本発明は、転写フィルムに関する。詳細には、転写層を被転写部材に転写するための転写フィルムに関する。
【背景技術】
【０００２】
家電製品や自動車内装部品などの樹脂成形体の表面保護あるいは加飾のために、ハードコート層や加飾層などを含む転写層を転写させることが行われている。また、回路基板表面に加熱プレスにより絶縁層や導電層などを含む転写層を転写させることが行われている。
【０００３】
上記した転写層には、艶消し外観が求められることがあり、転写層に艶消し外観を付与することが提案されている。
【０００４】
例えば、特許文献１は、基材シート、基材シートから剥離しないマット層、離型層およびハードコート層（転写層）を有する転写シートであって、マット層は離型層を介してハードコート層（転写層）にマット（艶消し）外観を付与する発明を開示する。
【０００５】
また、特許文献２は、ポリエステル支持層、艶消し層および離型層がこの順で積層された転写用積層ポリエステルフィルムであって、艶消し層は離型層を介して転写層（ハードコート層など）に艶消し外観を付与する発明を開示する。
【０００６】
特許文献３は、基材フィルムの一方の面に、マット層、マット離型層、ハードコート層および接着層をこの順に積層してなる転写フィルムであって、マット層およびマット離形層を介してハードコート層（転写層）にマット（艶消し）外観を付与する発明を開示する。
【先行技術文献】
【特許文献】
【０００７】
【特許文献１】特開２０１１−１４８１０３号公報
【特許文献２】特開２０１３−１２９０７６号公報
【特許文献３】特開２０１５−２１４０３２号公報
【発明の概要】
【発明が解決しようとする課題】
【０００８】
しかしながら、上記特許文献１〜３は、ハードコート層などの転写層にマット（艶消し）外観を付与するために、マット層（艶消し層）や離型層が設けられており、積層数が多くなることによる生産性低下や材料コスト増などの課題がある。
【０００９】
一方、基材上に離型層などを介在せずに直接に転写層を積層すると、一般的には転写層の剥離性が低下する。
【００１０】
従って、本発明の目的は、従来技術の課題に鑑み、基材フィルムに離型層などを介在せずに直接に転写層を積層した場合であっても、転写層の剥離性が良好である転写フィルムを提供することにある。
【課題を解決するための手段】
【００１１】
本発明の上記目的は、以下の発明によって達成された。
［１］基材フィルム上に転写層を有する転写フィルムであって、前記基材フィルムの前記転写層側の表面の算術平均粗さＲａが０．３０μｍ以上であり、前記転写層が少なくとも第１転写層を含み、前記第１転写層は転写層のうち最も基材フィルムに近い層であり、前記第１転写層がアルキド樹脂を含有することを特徴とする、転写フィルム。
［２］前記第１転写層が艶消し層である、［１］に記載の転写フィルム。
［３］前記第１転写層がメラミン化合物を含有する、［１］または［２］に記載の転写フィルム。
［４］前記第１転写層の表面自由エネルギーが３０〜４５ｍＪ／ｍ２である、［１］〜［３］のいずれかに記載の転写フィルム。
［５］前記第１転写層の厚みが０．３μｍ以上である、［１］〜［４］のいずれかに記載の転写フィルム。
［６］前記転写層が第１転写層と少なくとも１層の第２転写層を含む、［１］〜［５］のいずれかに記載の転写フィルム。
［７］前記基材フィルム上に直接に前記第１転写層が積層されている、［１］〜［６］のいずれかに記載の転写フィルム。
［８］前記基材フィルムがポリエステルフィルムである、［１］〜［７］のいずれかに記載の転写フィルム。
【発明の効果】
【００１２】
本発明によれば、基材フィルムに離型層などを介在せずに直接に転写層を積層した場合であっても、転写層の剥離性が良好である転写フィルムを提供することができる。
【発明を実施するための形態】
【００１３】
本発明の転写フィルムは、基材フィルム上に転写層を有する。転写層は、少なくとも第１転写層を含み、第１転写層は転写層のうち最も基材フィルムに近い層であり、第１転写層はアルキド樹脂を含有する。第１転写層がアルキド樹脂を含有することによって、第１転写層の剥離性が良好となる。
【００１４】
基材フィルムの転写層側の表面の算術平均粗さＲａは、０．３０μｍ以上が必要である。このような表面形状をもつ基材フィルムに第１転写層を積層することによって、第１転写層の表面に微細凹凸構造が形成されて艶消し外観が付与されるので好ましい。つまり、第１転写層に艶消し層としての機能を付与することができるので好ましい。すなわち、本発明の転写フィルムにおいて、第１転写層が艶消し層であることが好ましい。ここで、艶消し層とは、６０度光沢度が３０未満であることを意味する。上記光沢度は、さらに１５未満がより好ましい。
【００１５】
本発明において、第１転写層は、基材フィルム上に他の層、例えば離型層を介して積層されてもよいが、基材フィルム上に直接に積層されることが好ましい。基材フィルム上に第１転写層が直接に積層されることによって、積層回数を減らすことができるので生産性向上および材料コスト低減が図られる。また、基材フィルム上に第１転写層が直接に積層されることによって、基材フィルム表面の微細凹凸が第１転写層に効率よく転写されるので、第１転写層に有効な艶消し外観を付与することができるので好ましい。ただし、基材フィルム上に離型層を介して第１転写層を積層すると、離型層成分が第１転写層の移行することを抑制することができる。
【００１６】
第１転写層が基材フィルムに直接に積層された場合であっても、第１転写層がアルキド樹脂を含有することによって、基材フィルムと第１転写層との剥離性が良好となる。
【００１７】
［第１転写層］
第１転写層は、アルキド樹脂を含有する。アルキド樹脂としては、多塩基酸と多価アルコールとの縮合物を油脂や脂肪酸で変性したものが挙げられる。ここで、多塩基酸には、多塩基酸の無水物も含まれる。
【００１８】
多塩基酸としては、例えば、無水フタル酸、イソフタル酸、テレフタル酸、２，６−ナフタレンジカルボン酸、５−ナトリウムスルホイソフタル酸、テトラクロロ無水フタル酸、テトラブロモ無水フタル酸、テトラヒドロ無水フタル酸、ヘキサヒドロ無水フタル酸、１，４−シクロヘキサンジカルボン酸、無水ヘット酸、マロン酸、エチルマロン酸、ジメチルマロン酸、コハク酸、ジメチルコハク酸、無水コハク酸、アルケニル無水コハク酸、グルタル酸、アジピン酸、ピメリン酸、スベリン酸、アゼライン酸、セバシン酸、フマル酸、無水マレイン酸、イタコン酸、無水ハイミック酸、無水トリメリット酸、無水ピロメリット酸、無水メチルシクロヘキシルヘキセントリカルボン酸、ベンゾフェノンテトラカルボン酸等が挙げられ、これらを１種または２種以上を組み合わせて用いることができる。
【００１９】
多価アルコールとしては、例えば、エチレングリコール、ジエチレングリコール、トリエチレングリコール、プロピレングリコール、トリメチレングリコール、テトラメチレングリコール、ブチレングリコール、ヘキサンジオール、ネオペンチルグリコール、オクタンジオール、ブチルエチルプロパンジオール、ビスフェノールＡ、水素化ビスフェノールＡ、ビスフェノールＦ、グリセリン、ジグリセリン、トリグリセリン、トリメチロールエタン、トリメチロールプロパン、ペンタエリスリトール、ジペンタエリスリトール、マンニトール、ソルビトール等が挙げられ、これらを１種または２種以上を組み合わせて用いることができる。
【００２０】
油脂としては、例えば、アマニ油、キリ油、サフラワー油、大豆油、トール油、ヌカ油、パーム油、ヒマシ油、脱水ヒマシ油、ヒマワリ油、ヤシ油等が挙げられ、これらを１種または２種以上を組み合わせて用いることができる。
【００２１】
脂肪酸としては、上述した油脂由来の脂肪酸、下記の合成脂肪酸等が挙げられ、これらを１種または２種以上を組み合わせて用いることができる。
【００２２】
合成脂肪酸としては、例えば、カプロン酸、カプリル酸、カプリン酸、ラウリン酸、ミリスチン酸、パルミチン酸、ステアリン酸、オレイン酸、リシノール酸、リノール酸、リノレン酸、エレオステアリン酸、アラキジン酸、アラキドン酸、ベヘン酸、バサチック酸（シェル社製）等が挙げられ、これらを１種または２種以上を組み合わせて用いることができる。
【００２３】
また、アルキド樹脂は、各種樹脂で変性したものであってもよい。かかるアルキド樹脂としては、ロジン変性アルキド樹脂、フェノール変性アルキド樹脂、エポキシ変性アルキド樹脂、アクリル化アルキド樹脂、ウレタン変性アルキド樹脂などが挙げられる。
【００２４】
アルキド樹脂は市販品を用いることができる。市販品としては、例えば、ＤＩＣ（株）の“アルキディア（登録商標）”１３０７−６０−ＥＬ、同１３０８−Ｅ、同ＥＲ−３６５３−６０、同ＥＲ−４００５−６０、同ＥＺ−３０６５−Ｐ、同ＥＺ−３５０９−６０、同ＥＺ−３８０１−６０、同ＯＤ−Ｅ−１９８−５０、同ＯＤ−Ｅ−２３０−７０、同ＯＤ−Ｅ−２３０−７０−Ｅ、同Ｊ−５２４−ＩＭ−６０、荒川化学工業（株）の“アラキード（登録商標）” ＩＡ−１２０−６０Ｌ、同１７８２−６０、同３１０１Ｘ−６０、ハリマ化成グループ“ハリフタール（登録商標）”７３２−６０、同９１５−６０Ｌ、同ＣＯＧ４０−５０Ｔ、同ＳＢ−７１５０Ｘ、同ＳＢ−７５４０などが挙げられる。
【００２５】
本発明に用いられるアルキド樹脂は、油長が２０〜７０％が好ましく、３０〜６０％がより好ましい。このようなアルキド樹脂を用いることによって、第１転写層の塗布性、乾燥性、および第１転写層の膜硬度の観点から好ましい。
【００２６】
特に、第１転写層の膜硬度を比較的高くするという観点から、油長が６０％以下、さらに５０％以下であるアルキド樹脂を用いることが好ましい。膜硬度が比較的高い第１転写層は、ハードコート層や保護層として機能することができる。
【００２７】
アルキド樹脂の油長とは、原料の固形分総質量に対する油脂および脂肪酸の質量比を百分率で示したものである。
【００２８】
第１転写層におけるアルキド樹脂の含有量は、第１転写層の固形分総量１００質量％に対して、３０〜９５質量％が好ましく、４０〜９０質量％がより好ましく、５０〜８５質量％が特に好ましい。
【００２９】
第１転写層は、剥離性を向上させるという観点および第１転写層の膜硬度を高めるという観点から、架橋剤を含有することが好ましい。かかる架橋剤としては、メラミン化合物、エポキシ化合物、イソシアネート化合物、オキサゾリン化合物、カルボジイミド化合物等が挙げられる。中でも、メラミン化合物は、第１転写層の剥離性および膜硬度の観点から有効である。
【００３０】
架橋剤として用いられるメラミン化合物とは、トリアジン環の３つの炭素原子にアミノ基がそれぞれ結合した、いわゆるメラミン［１，３，５−トリアジン−２，４，６−トリアミン］のアミノ基に種々の変性を施した化合物の総称であり、トリアジン環が複数縮合したものも含む。
【００３１】
変性の種類としては、３つのアミノ基の水素原子の少なくとも１つがメチロール化されたメチロール化メラミン化合物が好ましく、さらに、メチロール化メラミン化合物のメチロール基を炭素数が１〜４の低級アルコールで部分的にもしくは完全にエーテル化したアルキルエーテル化メラミン化合物が好ましい。特に、部分的にエーテル化したアルキルエーテル化メラミン化合物が好ましい。
【００３２】
エーテル化に用いられるアルコールとしては、例えば、メチルアルコール、エチルアルコール、プロピルアルコール、ブチルアルコールが挙げられる。
【００３３】
架橋剤として用いられるメラミン化合物は市販品を用いることができる。市販品としては、例えば、ＤＩＣ（株）の“スーパーベッカミン（登録商標）”Ｊ−８２０−６０、同Ｊ−８２１−６０、同Ｊ−１０９０−６５、同Ｊ−１１０−６０、同Ｊ−１１７−６０、同Ｊ−１２７−６０、同Ｊ−１６６−６０Ｂ、同Ｊ−１０５−６０、同Ｇ８４０、同Ｇ８２１、三井化学（株）の“ユーバン（登録商標）”２０ＳＢ、同２０ＳＥ６０、同２１Ｒ、同２２Ｒ、同１２２、同１２５、同１２８、同２２０、同２２５、同２２８、同２８−６０、同２０２０、同６０Ｒ、同６２、同６２Ｅ、同３６０、同１６５、同１６６−６０、同１６９、同２０６１、住友化学（株）の“スミマール（登録商標）”Ｍ−１００、同Ｍ−４０Ｓ、同Ｍ−５５、同Ｍ−６６Ｂ、日本サイテックインダストリーズの“サイメル（登録商標）”３０３、同３２５、同３２７、同３５０、同３７０、同２３５、同２０２、同２３８、同２５４、同２７２、同１１３０、（株）三和ケミカルの“ニカラック（登録商標）”ＭＳ１７、同ＭＸ１５、同ＭＸ４３０、同ＭＸ６００、ハリマ化成（株）のバンセミンＳＭ−９７５、同ＳＭ−９６０、日立化成（株）の“メラン（登録商標）”２６５、同２６５０Ｌなどが挙げられる。
【００３４】
エポキシ化合物としては、例えば、エチレングリコールジグリシジルエーテル、グリセロールポリグリシジルエーテル、ポリブタジエンジグリシジルエーテル等が挙げられる。
【００３５】
イソシアネート化合物としては、例えば、ヘキサメチレンジイソシアネート、イソホロンジイソシアネート、トリレンジイソシアネート、メチレンジフェニルジイソシアネート等が挙げられる。
【００３６】
オキサゾリン化合物としては、例えば、２，２′−ビス（２−オキサゾリン）、２，２′−エチレン−ビス（４，４′−ジメチル−２−オキサゾリン）、２，２′−ｐ−フェニレン−ビス（２−オキサゾリン）、ビス（２−オキサゾリニルシクロヘキサン）スルフィドなどのオキサゾリン基を有する化合物や、オキサゾリン基含有ポリマーが挙げられる。
【００３７】
カルボジイミド化合物としては、例えば、ｐ−フェニレン−ビス（２，６−キシリルカルボジイミド）、テトラメチレン−ビス（ｔ−ブチルカルボジイミド）、シクロヘキサン−１，４−ビス（メチレン−ｔ−ブチルカルボジイミド）などのカルボジイミド基を有する化合物や、カルボジイミド基を有する重合体であるポリカルボジイミドが挙げられる。
【００３８】
第１転写層が架橋剤を含有する場合の架橋剤の含有量は、第１転写層の固形分総量１００質量％に対して、５〜４５質量％が好ましく、１０〜４０質量％がより好ましく、１５〜３５質量％が特に好ましい。
【００３９】
第１転写層は、架橋剤の硬化を促進させるために酸触媒を含有することが好ましい。酸触媒としては、硫酸、塩酸、硝酸、リン酸、ｐ−トルエンスルホン酸等が挙げられる。これらの中でも、ｐ−トルエンスルホン酸が好ましく用いられる。
【００４０】
第１転写層が酸触媒を含有する場合の酸触媒の含有量は、架橋剤に対して、１〜２０質量％の範囲が好ましく、２〜１５質量％の範囲がより好ましく、３〜１０質量％の範囲が特に好ましい。
【００４１】
第１転写層の表面自由エネルギーは、基材フィルムとの剥離性を向上させるという観点から、４５ｍＪ／ｍ２以下が好ましく、４３ｍＪ／ｍ２以下がより好ましい。一方、第１転写層上に後述する第２転写層を積層する場合の塗工性や密着性を向上させるという観点、あるいは基材フィルムから剥離した第１転写層の剥離面を印刷したり他の被着体に接着剤等で貼り付けたりする場合の密着性向上の観点から、第１転写層の表面自由エネルギーは３０ｍＪ／ｍ２以上が好ましく、３２ｍＪ／ｍ２以上がより好ましい。
【００４２】
第１転写層の表面自由エネルギーは、上述したようなアルキド樹脂を用いること、さらには上述した架橋剤を併用することによって実現することができる。
【００４３】
第１転写層の厚みは、艶消し外観を付与するという観点から、０．３μｍ以上が好ましい。これによって、基材フィルム表面の微細凹凸構造が第１転写層に形成されやすくなり、第１転写層に艶消し外観が付与されやすくなる。また、算術平均粗さＲａが０．３０μｍ以上である基材フィルム表面に、第１転写層を均一に塗布形成するという観点からも、第１転写層の厚みは０．３μｍ以上が好ましい。
【００４４】
上記観点から、第１転写層の厚みは、さらに、０．５μｍ以上が好ましく、特に０．７μｍ以上が好ましい。また、第１転写層の厚みは、１０．０μｍ以下が好ましく、７．０μｍ以下がより好ましく、５．０μｍ以下が特に好ましい。
【００４５】
第１転写層は、少なくともアルキド樹脂を含有する熱硬化性組成物を基材フィルム上に塗布し、乾燥し、加熱硬化することによって形成されることが好ましい。上記熱硬化性組成物は、上述の架橋剤および酸触媒を含有することが好ましい。
【００４６】
熱硬化性組成物を硬化させる際の条件（加熱温度、時間）は特に限定されないが、加熱温度は７０℃以上が好ましく、１００℃以上がより好ましく、１５０℃以上が特に好ましい。上限は３００℃程度である。加熱時間は３〜４００秒が好ましく、５〜３００秒がより好ましく、１０〜２００秒が特に好ましい。
【００４７】
熱硬化性組成物（塗工液）は、例えば、基材フィルム上にウェットコーティング法により塗布することができる。かかるウェットコーティング法としては、例えば、リバースコート法、スプレーコート法、バーコート法、グラビアコート法、ロッドコート法、ダイコート法、スピンコート法、エクストルージョンコート法、カーテンコート法等が挙げられる。
【００４８】
［転写層］
本発明における転写層は、第１転写層のみで構成されていてもよいし、第１転写層と少なくとも１層の第２転写層で構成されていてもよい。第２転写層は、基材フィルム上に積層された第１転写層の上に積層される。
【００４９】
第２転写層としては、特に限定されないが、例えば、ハードコート層、プライマー層、加飾層、保護層、絶縁層、導電層、隠蔽層、接着層などの機能層が挙げられ、これらの第２転写層は単層であってもよいし、２層以上が積層されたものであってもよい。
【００５０】
第２転写層の積層は、例えば、第１転写層が積層された基材フィルムの第１転写層上に、第２転写層の塗工液をウェットコーティング法により塗布し、乾燥および必要に応じて硬化させることによって形成することができる。
【００５１】
［基材フィルム］
本発明における基材フィルムは、転写層側の表面の算術平均粗さＲａが０．３０μｍ以上であることが重要である。算術平均粗さＲａが０．３０μｍ以上である基材フィルム表面に、第１転写層を積層することによって、基材フィルム表面の微細凹凸構造が第１転写層に転写されて第１転写層表面に微細凹凸構造が形成され、その結果、第１転写層に艶消し外観が付与されるので好ましい。つまり、第１転写層に艶消し層としての機能を付与することができる。
【００５２】
第１転写層に有効な艶消し外観を付与するという観点から、基材フィルムの転写層側表面の算術平均粗さＲａは、さらに０．３５μｍ以上が好ましく、０．４０μｍ以上がより好ましく、０．４５μｍ以上が特に好ましい。基材フィルム表面の算術平均粗さＲａが大きくなり過ぎると、第１転写層の塗布性や剥離性が悪化することがあるので、算術平均粗さＲａは１．００μｍ以下が好ましく、０．９０μｍ以下がより好ましく、０．８０μｍ以下が特に好ましい。
【００５３】
基材フィルム表面に算術平均粗さＲａが０．３０μｍ以上の微細凹凸構造を形成する方法としては、基材フィルムに粒子を含有させる方法、基材フィルム表面をサンドブラスト処理する方法、基材フィルム表面をエンボス処理する方法、基材フィルム表面を化学処理する方法などが挙げられる。これらの中でも、基材フィルムに粒子を含有させる方法および基材フィルム表面をサンドブラスト処理する方法が好ましい。詳細は後述する。
【００５４】
基材フィルムとしては、特に限定されず、各種プラスチックフィルムを使用することができる。例えば、例えば、ポリエチレンテレフタレートフィルム、ポリブチレンテレフタレートフィルム、ポリエチレンナフタレートフィルム等のポリエステルフィルム、ポリプロピレンフィルム、ポリエチレンフィルム等のポリオレフィンフィルム、ジアセチルセルロースフィルム、トリアセチルセルロースフィルム等のセルロースフィルム、ポリスルホンフィルム、ポリエーテルエーテルケトンフィルム、ポリエーテルスルホンフィルム、ポリフェニレンスルフィドフィルム、ポリエーテルイミドフィルム、ポリイミドフィルムフィルム、ポリアミドフィルム、アクリルフィルム、環状オレフィンフィルム、ポリカーボネートフィルム等が挙げられる。
【００５５】
これらのプラスチックフィルムの中でも、耐熱性や耐溶剤性が良好であるポリエステルフィルムが好ましく、さらにポリエチレンテレフタレートフィルムが好ましく、特に二軸延伸ポリエチレンテレフタレートフィルムが好ましい。
【００５６】
さらに、上記の二軸延伸ポリエチレンテレフタレートフィルムは、第１転写層との剥離性を向上させるという観点から、ポリエチレンテレフタレートとポリブチレンテレフタレートを含有することが好ましい。
【００５７】
基材フィルムの厚みは、基材フィルム表面に算術平均粗さＲａが０．３０μｍ以上の微細凹凸構造を形成するという観点から、２０μｍ以上が好ましく、３０μｍ以上がより好ましく、４０μｍが特に好ましい。また、基材フィルムの厚みは、加工性の観点から、１５０μｍ以下が好ましく、１００μｍ以下がより好ましく、８０μｍ以下が特に好ましい。
【００５８】
以下、基材フィルムの好ましい態様について、ポリエステルフィルムを例に挙げて詳細に説明する。
【００５９】
ポリエステルとは、主鎖における主要な結合をエステル結合とする高分子化合物の総称である。そして、ポリエステル樹脂は、通常、ジカルボン酸あるいはその誘導体と、グリコールあるいはその誘導体とを重縮合反応させることによって得ることができる。
【００６０】
ジカルボン酸あるいはその誘導体としては、例えば、テレフタル酸、イソフタル酸、フタル酸、２，６−ナフタレンジカルボン酸、ジフェニルジカルボン酸、ジフェニルスルホンジカルボン酸、ジフェノキシエタンジカルボン酸、５−ナトリウムスルホンジカルボン酸などの芳香族ジカルボン酸、シュウ酸、コハク酸、アジピン酸、セバシン酸、ダイマー酸、マレイン酸、フマル酸などの脂肪族ジカルボン酸、１，４−シクロヘキサンジカルボン酸などの脂環族ジカルボン酸、パラオキシ安息香酸などのオキシカルボン酸、並びに、それらの誘導体を挙げることができる。ジカルボン酸の誘導体として、より具体的には、テレフタル酸ジメチル、テレフタル酸ジエチル、テレフタル酸２−ヒドロキシエチルメチルエステル、２，６−ナフタレンジカルボン酸ジメチル、イソフタル酸ジメチル、アジピン酸ジメチル、マレイン酸ジエチル、ダイマー酸ジメチルなどのエステル化物を挙げることができる。
【００６１】
上記の中でも、耐熱性、取り扱い性の観点から、テレフタル酸、イソフタル酸、２，６−ナフタレンジカルボン酸、１，４−シクロヘキサンジカルボン酸、および、それらのエステル化物が好ましく用いられる。特に、少なくともテレフタル酸を用いることが好ましい。
【００６２】
グリコールあるいはその誘導体としては、例えば、エチレングリコール、ジエチレングリコール、１，２−プロパンジオール、１，３−プロパンジオール、１，３−ブタンジオール、１，４−ブタンジオール、１，５−ペンタンジオール、１，６−ヘキサンジオール、ネオペンチルグリコールなどの脂肪族ジヒドロキシ化合物、ジエチレングリコール、ポリエチレングリコール、ポリプロピレングリコール、ポリテトラメチレングリコールなどのポリオキシアルキレングリコール、１，４−シクロヘキサンジメタノール、スピログリコールなどの脂環族ジヒドロキシ化合物、ビスフェノールＡ、ビスフェノールＳなどの芳香族ジヒドロキシ化合物、並びに、それらの誘導体が挙げられる。
【００６３】
上記の中でも、耐熱性および取り扱い性の点で、エチレングリコール、ジエチレングリコール、１，３−プロパンジオール、１，４−ブタンジオール、ネオペンチルグリコール、１，４−シクロヘキサンジメタノール、ポリエチレングリコール、ポリプロピレングリコール、ポリテトラメチレングリコールが好ましく用いられる。特に、少なくともエチレングリコールを用いることが好ましい。
【００６４】
ポリエステルフィルムは、２層あるいは３層の積層構成であることが好ましい。そして、このような積層構成のポリエステルフィルムの転写層側の最表層に粒子を含有させることが好ましい。
【００６５】
２層積層構成のポリエステルフィルムとしては、例えば、Ａ層／Ｂ層の構成が挙げられる。この構成において、Ａ層表面の算術平均粗さＲａが０．３０μｍ以上となるようにＡ層に粒子を含有させることが好ましい。そして、Ａ層表面に第１転写層が積層される。
【００６６】
３層積層構成のポリエステルフィルムとしては、例えば、Ａ層／Ｂ層／Ａ層、あるいはＡ層／Ｂ層／Ｃ層が挙げられる。これらの積層構成において、Ａ層表面の算術平均粗さＲａが０．３０μｍ以上となるようにＡ層に粒子を含有させることが好ましい。そして、Ａ層表面に第１転写層が積層される。Ａ層／Ｂ層／Ａ層の場合は、どちらか一方のＡ層表面に転写層が積層される。
【００６７】
上記した２層積層構成および３層積層構成において、Ａ層、Ｂ層およびＣ層はいずれも組成が異なることを意味する。
【００６８】
Ａ層／Ｂ層／Ａ層の積層構成における両側のＡ層は、少なくとも組成が同一であることを意味する。さらに、両側のＡ層は、厚みが実質的に同一であることが好ましい。ここで、両側のＡ層の厚みが実質的に同一であるとは、２つのＡ層の平均厚みに対する２つのＡ層の厚み差の比率が１０％以下であることを意味する。
【００６９】
Ａ層／Ｂ層／Ｃ層の積層構成において、Ｃ層は粒子を含有してもよいし、含有しなくてもよい。
【００７０】
Ｂ層は、粒子を含有してもよいが、粒子は含有しないことが好ましい。具体的には、Ｂ層は平均粒子径が１μｍ以上の粒子は含有しないことが好ましい。一方、Ｂ層は、ポリエステルフィルムの色調を調整するための平均粒子径が１μｍ未満の顔料、例えば、二酸化チタン、硫酸バリウムなどを含有することができる。Ｂ層が上記白色顔料を含有したポリエステルフィルムは、識別性が向上するので、基材フィルムの剥がし忘れが予防できる。
【００７１】
基材フィルムおよび転写フィルムのカールを抑制するという観点から、ポリエステルフィルムは３層積層構成であることが好ましく、さらに、Ａ層／Ｂ層／Ａ層の３層積層構成であることが好ましく、特に、両側のＡ層の厚みが実質的に同一であることが好ましい。
【００７２】
ここで、Ａ層に含有させることができる粒子としては、無機粒子や有機粒子が挙げられる。無機粒子としては、例えば、湿式あるいは乾式シリカ、コロイダルシリカ、ケイ酸アルミ、炭酸カルシウム、リン酸カルシウム、酸化アルミなどが挙げられる。有機粒子としては、例えば、スチレン、シリコーン、アクリル酸類、メタクリル酸類、ポリエステル類、ジビニル化合物などを構成成分とする粒子が挙げられる。これらの粒子は単独で用いてもよいし、２種以上を併用してもよい。
【００７３】
上記粒子の中でも、湿式あるいは乾式シリカ、コロイダルシリカ、ケイ酸アルミなどの無機粒子、およびスチレン、シリコーン、アクリル酸、メタクリル酸、ポリエステル、ジビニルベンゼンなどを構成成分とする有機粒子が好ましい。特に、湿式あるいは乾式シリカ、コロイダルシリカ、ケイ酸アルミが特に好ましく用いられる。
【００７４】
Ａ層表面の算術平均粗さＲａを比較的容易に制御できるという観点から、粒子の平均粒子径は、１〜１０μｍが好ましく、２〜８μｍがより好ましく、３〜７μｍが特に好ましい。
【００７５】
Ａ層における粒子の含有量は、Ａ層の固形分総量１００質量％に対して１〜１０質量％が好ましく、２〜８質量％がより好ましく、３〜７質量％が特に好ましい。
【００７６】
Ａ層の厚みは、Ａ層表面の算術平均粗さＲａが０．３０μｍ以上の微細凹凸構造を比較的容易に形成できるという観点から、１〜１０μｍが好ましく、２〜８μｍがより好ましく、３〜７μｍが特に好ましい。
【００７７】
Ｃ層の厚みは、１〜１０μｍが好ましく、２〜８μｍがより好ましく、３〜７μｍが特に好ましい。Ｂ層の厚みは、ポリエステルフィルムの合計厚みに応じて適宜設定される。
【００７８】
上記した２層積層構成および３層積層構成において、Ａ層と第１転写層との剥離性を良好にするという観点から、Ａ層は、ポリブチレンテレフタレートを含有することが好ましい。上記ポリブチレンテレフタレートの中でも、熱プレス後の剥離性向上および結晶性の観点から、ポリブチレンテレフタレートとポリエーテルとの共重合体がより好ましい。さらに、上記ポリエーテルとしてポリテトラメチレングリコールを用いた共重合体が好ましい。
【００７９】
上記ポリブチレンテレフタレートとポリテトラメチレングリコールとの共重合体としては、東レ・デュポン（株）社製の“ハイトレル（登録商標）”の製品番号２７５１、同３０４６、同４０４７、同４７６７、同７２４７などが市販されており、使用することができる。
【００８０】
上記ポリブチレンテレフタレート樹脂のＡ層における含有量は、Ａ層の固形分総量１００質量％に対して５〜３５質量％が好ましく、８〜３０質量％がより好ましく、１０〜２５質量％が特に好ましい。
【００８１】
また、Ｂ層においても、熱プレス後の剥離性向上および結晶性の観点から、上記ポリブチレンテレフタレートを含有することが好ましい。上記ポリブチレンテレフタレートのＢ層における含有量は、Ｂ層の固形分総量１００質量％に対して５〜３５質量％が好ましく、８〜３０質量％がより好ましく、１０〜２５質量％が特に好ましい。
【００８２】
前述した２層積層構成（Ａ層／Ｂ層）のポリエステルフィルム、および３層積層構成（Ａ層／Ｂ層／Ａ層）のポリエステルフィルムにおいて、Ａ層およびＢ層の好ましい樹脂組成を以下に示す。
【００８３】
Ａ層の好ましい樹脂組成としては、例えば、ポリエチレンテレフタレート（ａ）、ポリエチレンテレフタレート（ａ）に粒子を含有させた粒子含有ポリエチレンテレフタレート（ｂ）、および上記ポリブチレンテレフタレート（ｃ）を含有する樹脂組成が挙げられる。
【００８４】
Ｂ層の好ましい樹脂組成としては、例えば、ポリエチレンテレフタレート（ａ）、上記ポリブチレンテレフタレート（ｃ）を含有する樹脂組成が挙げられる。
【００８５】
ポリエステルフィルムは、例えば、ポリエステル樹脂を単軸押出機に供給し溶融押出することによって製造することができる。ポリエステル樹脂の温度は２６５℃〜２９５℃に制御し、ついで、フィルターやギヤポンプを通じて、異物の除去、押出量の均整化を行い、Ｔダイより冷却ドラム上にシート状に吐出し、冷却固化し、未延伸フィルムを得ることができる。このとき、高電圧を掛けた電極を使用して静電気で冷却ドラムとポリエステル樹脂シートを密着させる静電印加法を採用することが好ましい。
【００８６】
ポリエステルフィルムは、耐熱性、寸法安定性の観点から二軸延伸することが好ましい。二軸延伸フィルムは、未延伸フィルムを長手方向および幅方向に逐次延伸する方法、または、未延伸フィルムを長手方向および幅方向にほぼ同時に延伸する方法によって得ることができる。
【００８７】
上記延伸方法において、長手方向の延伸倍率は２．８〜３．４倍が好ましく、２．９〜３．３倍がより好ましい。長手方向の延伸温度は、７０〜１００℃とすることが好ましい。幅方向の延伸倍率は２．８〜３．８倍が好ましく、３．０〜３．６倍がより好ましい。幅方向の延伸温度は、８０〜１５０℃とすることが好ましい。
【００８８】
さらに、二軸延伸後に熱処理を行うことが好ましい。この熱処理はオーブン中で定長もしくは順次収縮させながら１〜３０秒間行うことが好ましい。この熱処理工程では工程前半からの昇温条件を段階的に設定することが好ましく、熱処理前半温度を熱処理後半温度より−３０〜−１５℃とし、熱処理後半温度は１４０〜２４５℃とすることが好ましい。
【００８９】
基材フィルムは、表面の算術平均粗さＲａが０．３０μｍ以上となるようにサンドブラスト処理することができる。つまり、本発明における基材フィルムとして、サンドブラスト処理された基材フィルムを用いることが好ましく、特に、サンドブラスト処理されたポリエステルフィルムを用いることが好ましい。ポリエステルフィルムとしては、上記と同様の組成を採用することができる。また、ポリエステルフィルムは、単一構成であっても、２層以上の積層構成であってもよい。
【００９０】
サンドブラスト処理に用いられるポリエステルフィルムは、第１転写層との剥離性を向上させるという観点から、ポリエチレンテレフタレートとポリブチレンテレフタレートを含有する二軸延伸ポリエチレンテレフタレートフィルムが好ましい。
【００９１】
［転写フィルムの適用例］
本発明の転写フィルムは、家電製品や自動車内装部品などの樹脂成形体の表面に艶消し外観を付与するための艶消し層の転写フィルムとして、あるいは艶消し層と第２転写層（例えばハードコート層、接着層など）とを組み合わせて転写するための転写フィルムとして適用することができる。
【００９２】
また、本発明の転写フィルムは、上記樹脂成形体を成型する際にインモールド成形用転写箔として適用することができる。
【００９３】
また、回路基板表面に、加熱プレスにより、艶消し層と第２転写層（絶縁層、導電層、接着層など）とを組み合わせて転写するための転写フィルムとして適用することができる。
【実施例】
【００９４】
以下、実施例により本発明を詳述するが、本発明はこれらの実施例のみに限定されるものではない。
【００９５】
［測定方法および評価方法］
（１）基材フィルム（ポリエステルフィルム）の算術平均粗さＲａの測定
ＪＩＳ  Ｂ０６０１（２００１）に準拠して表面粗さ測定機（（株）ミツトヨ製の「サーフテストＳＪ−４００」）を用いて測定した。
＜測定条件＞
・触針先端半径；２μｍ
・測定力；０．７５ｍＮ
・カットオフ値；λｃ＝０．８ｍｍ
・測定速度；０．５ｍｍ／秒
・測定長さ；４ｍｍ
（２）第１転写層の表面自由エネルギーの測定
表面自由エネルギーおよびその各成分（分散力、極性力、水素結合力）の値が既知の３種の液体として、水、ジヨードメタン、１−ブロモナフタレンを用い、２３℃、６５％ＲＨ下で、接触角計ＤｒｏｐＭａｓｔｅｒＤＭ５０１（協和界面科学（株）製）にて、各液体の第１転写層上での接触角を測定した。１つの測定面に対し５回測定を行いその平均値を接触角（θ）とした。この接触角（θ）の値および各液体の既知の値（Ｐａｎｚｅｒによる方法ＩＶ（日本接着協会誌第１５巻、第３号、第９６頁に記載）の数値から、北崎・畑の式より導入される下記式を用いて各成分の値を計算した。
【００９６】
（γＳｄ・γＬｄ）１／２＋（γＳｐ・γＬｐ）１／２＋（γＳｈ・γＬｈ）１／２＝γＬ（１＋ｃｏｓθ）／２
ここで、γＬｄ、γＬｐ、γＬｈは、それぞれ測定液の分散力、極性力、水素結合力の各成分を表し、θは測定面上での測定液の接触角を表し、また、γＳｄ、γＳｐ、γＳｈは、それぞれ第１転写層表面の分散力、極性力、水素結合力の各成分の値を表し、γＬは各液体の表面エネルギーを表す。既知の値およびθを上記の式に代入して得られた連立方程式を解くことにより、測定面（第１転写層表面）の３成分の値を求めた。
【００９７】
下記式の通り、求められた分散力成分の値と極性力成分の値と水素結合力成分の値の和を、表面自由エネルギー（Ｅ）の値とした。
【００９８】
Ｅ＝γＳｄ＋γＳｐ＋γＳｈ
（３）転写フィルムの熱プレス試験
＜試験サンプルの作製＞
転写フィルムの第１転写層面に第２転写層として下記のハードコート層および接着剤層をこの順に積層した。
【００９９】
＜ハードコート層の積層＞
下記の塗工液をグラビアコーターで塗布し、１００℃で乾燥後、紫外線を５００ｍＪ／ｃｍ２照射し硬化させてハードコート層を積層した。このハードコート層の厚みは４．０μｍであった。
【０１００】
＜塗工液＞
ジペンタエリスリトールヘキサアクリレート５８質量部、ウレタンアクリレートオリゴマー（根上工業（株）の「ＵＮ−９０１Ｔ」）３７質量部、光重合開始剤（チバ・スペシャリティ・ケミカルズ（株）製“イルガキュア（登録商標）”１８４）５質量部を有機溶剤（メチルイソブチルケトン）に溶解して、固形分濃度が２０質量％の塗工液を調製した。
【０１０１】
＜接着剤層の積層＞
上記ハードコート層上に、ホットメルト型接着剤層（東亞合成（株）製の“アロンメルト（登録商標）”ＰＰＥＴ−１３０３Ｓ）を乾燥厚みが１．５μｍとなるように積層した。
【０１０２】
＜熱プレス試験＞
上記で作製した試験サンプルの接着剤層上にポリエチレンテレフタレートフィルム（東レ（株）の“ルミラー（登録商標）”ＳＦ２０；厚み１８８μｍ）を重ねて試験用積層体を作製した。この積層体を、加熱プレス装置（ミカドテクノス（株）製の２ｔｏｎ真空ヒータープレス   型番ＭＫＰ−１５０ＴＶ−ＷＨ）に挿入し、プレス温度１６５℃、プレス圧３ＭＰａにて５分間プレスした。その後、積層体を取り出し、常温で１時間放置後、以下の剥離性および艶消し外観を評価した。
【０１０３】
（４）剥離性の評価
上記（３）で熱プレスされた積層体について、転写フィルムの基材フィルムと転写層（第１転写層）との間の剥離力を下記方法で測定し、剥離性を評価した。
【０１０４】
＜剥離力の測定＞
積層体を幅５０ｍｍ×長さ７０ｍｍに切り出して測定用サンプルとした。この測定用サンプルについて、引張り試験機にて、３００ｍｍ／ｍｉｎの速度で、基材フィルム側を１８０°に引き剥したときの剥離力を測定した。
【０１０５】
＜剥離性の評価＞
Ａ（最良）；剥離力が１Ｎ／５０ｍｍ未満。
Ｂ（良）；剥離力が１Ｎ／５０ｍｍ以上、７Ｎ／５０ｍｍ未満。
Ｃ（可）；剥離力が７Ｎ／５０ｍｍ以上、１２Ｎ／５０ｍｍ未満。
Ｄ（不可）；剥離力が１２Ｎ／５０ｍｍ以上、または基材フィルムと第１転写層との界面で剥離されず基材フィルムもしくは第１転写層が破壊された場合。
【０１０６】
（５）転写層の艶消し外観の評価
上記（３）で熱プレスされた積層体から転写フィルムの基材フィルムを剥離し、転写層（第１転写層）を露出させた。転写層（第１転写層）の露出表面の６０度光沢度を以下の方法にて測定した。
【０１０７】
＜６０度光沢度の測定＞
ＪＩＳ−Ｚ−８７４１（１９９７年）に規定された方法に従って、スガ試験機製デジタル変角光沢度計ＵＧＶ−５Ｄを用いて、測定を行った。測定は５回行い、最大値と最小値を除いた平均値を採用し、以下の基準で評価した。
Ａ（最良）；６０度光沢度が１５未満。
Ｂ（良）；６０度光沢度が１５以上３０未満。
Ｃ（不可）；６０度光沢度が３０以上。
Ｄ；基材フィルムと転写層（第１転写層）との界面で剥離できないため評価不能。
【０１０８】
（６）基材フィルムに含有する粒子の平均粒子径の測定
基材フィルムの断面を電子顕微鏡で観察し、その断面写真から、無作為に選択した３０個の粒子のそれぞれの最大長さを計測し、それらを平均した値を粒子の平均粒子径とした。
【０１０９】
［ポリエステル樹脂の製造］
ポリエステルフィルムの製造に用いたポリエステル樹脂を以下に示す。
【０１１０】
＜ポリエステル樹脂ａ＞
テレフタル酸およびエチレングリコールから、三酸化アンチモンを触媒として、常法により重合を行い、固有粘度０．６５のポリエステル樹脂を得た。
【０１１１】
＜ポリエステル樹脂ｂ＞
上記ポリエステル樹脂ａに平均粒子径３．５μｍの凝集シリカ粒子を粒子濃度２０質量％で含有した固有粘度０．６５のポリエチレンテレフタレート粒子マスターを調製した。
【０１１２】
＜ポリエステル樹脂ｃ＞
テレフタル酸１００質量部、１，４−ブタンジオール１１０質量部の混合物を窒素雰囲気下で１４０℃まで昇温して均一溶液とした後、オルトチタン酸テトラ−ｎ−ブチル０．０５４質量部、モノヒドロキシブチルスズオキサイド０．０５４質量部を添加し、常法によりエステル化反応を行った。次いで、オルトチタン酸テトラ−ｎ−ブチル０．０６６質量部を添加して、減圧下で重縮合反応を行い、固有粘度０．８８のポリブチレンテレフタレート樹脂を得た。その後、固相重合を行い固有粘度１．２０のポリブチレンテレフタレート樹脂を得た。
【０１１３】
＜ポリエステル樹脂ｄ＞
ポリブチレンテレフタレートとポリテトラメチレングリコールとの共重合体として、東レ・デュポン（株）社製の“ハイトレル（登録商標）”７２４７を用いた。
【０１１４】
＜ポリエステル樹脂ｅ＞
上記ポリエステル樹脂ａにアナターゼ型二酸化チタンを５０質量％含有した固有粘度０．６のポリエチレンテレフタレート粒子マスターを調製した。
【０１１５】
＜ポリエステルフィルム１の製造＞
下記のＡ層樹脂組成およびＢ層樹脂組成を用いて、Ａ層／Ｂ層／Ａ層からなる３層積層構成のポリエステルフィルムを以下の要領で製造した。
【０１１６】
Ａ層樹脂組成；ポリエステル樹脂ａを５０質量％、ポリエステル樹脂ｂを２５質量％、ポリエステル樹脂ｃを２５質量％含む。
【０１１７】
Ｂ層樹脂組成；ポリエステル樹脂ａを７２質量％、ポリエステル樹脂ｃを２５質量％、ポリエステル樹脂ｅを３質量％含む。
【０１１８】
Ａ層およびＢ層の原料をそれぞれ酸素濃度０．２体積％とした別々の単軸押出機に供給し、Ａ層押出機シリンダー温度を２７０℃、Ｂ層押出機シリンダー温度を２７０℃で溶融し、Ａ層とＢ層合流後の短管温度を２７５℃、口金温度を２８０℃に設定し、樹脂温度２８０℃で、Ｔダイより２５℃に温度制御した冷却ドラム上にシート状に吐出した。その際、直径０．１ｍｍのワイヤー状電極を使用して静電印加し、冷却ドラムに密着させ未延伸シートを得た。次いで、長手方向への延伸前に加熱ロールにてフィルム温度を上昇させ、延伸温度８５℃で長手方向に３．１倍延伸し、すぐに４０℃に温度制御した金属ロールで冷却化した。その後、テンター式横延伸機にて延伸前半温度１１０℃、延伸中盤温度１２５℃、延伸後半温度１４０℃で幅方向に３．５倍延伸し、そのままテンター内にて、熱処理前半２２０℃、熱処理後半２４０℃で熱処理を行った後、徐冷温度１７０℃で幅方向に５％のリラックスを掛けながら熱処理を行い、総厚みが５０μｍの二軸延伸ポリエステルフィルムを得た。Ａ層／Ｂ層／Ａ層の厚みは、５μｍ／４０μｍ／５μｍであった。
【０１１９】
＜ポリエステルフィルム２の製造＞
Ａ層およびＢ層の樹脂組成を下記のように変更する以外は、製造例１と同様にして製造した。
【０１２０】
Ａ層樹脂組成；ポリエステル樹脂ａを６３質量％、ポリエステル樹脂ｂを２５質量％、ポリエステル樹脂ｃを１２質量％含む。
【０１２１】
Ｂ層樹脂組成；ポリエステル樹脂ａを８５質量％、ポリエステル樹脂ｃを１２質量％、ポリエステル樹脂ｅを３質量％含む。
【０１２２】
＜ポリエステルフィルム３の製造＞
Ａ層およびＢ層の樹脂組成を下記のように変更する以外は、製造例１と同様にして製造した。
【０１２３】
Ａ層樹脂組成；ポリエステル樹脂ａを４５質量％、ポリエステル樹脂ｂを２５質量％、ポリエステル樹脂ｃを３０質量％含む。
【０１２４】
Ｂ層樹脂組成；ポリエステル樹脂ａを６７質量％、ポリエステル樹脂ｃを３０質量％、ポリエステル樹脂ｅを３質量％含む。
【０１２５】
＜ポリエステルフィルム４の製造＞
Ａ層およびＢ層の樹脂組成を下記のように変更する以外は、製造例１と同様にして製造した。
【０１２６】
Ａ層樹脂組成；ポリエステル樹脂ａを６７質量％、ポリエステル樹脂ｂを８質量％、ポリエステル樹脂ｃを２５質量％含む。
【０１２７】
Ｂ層樹脂組成；ポリエステル樹脂ａを７２質量％、ポリエステル樹脂ｃを２５質量％、ポリエステル樹脂ｅを３質量％含む。
【０１２８】
＜ポリエステルフィルム５の製造＞
Ａ層およびＢ層の樹脂組成を下記のように変更する以外は、製造例１と同様にして製造した。
【０１２９】
Ａ層樹脂組成；ポリエステル樹脂ａを５８質量％、ポリエステル樹脂ｂを２５質量％、ポリエステル樹脂ｄを１７質量％含む。
【０１３０】
Ｂ層樹脂組成；ポリエステル樹脂ａを８０質量％、ポリエステル樹脂ｄを１７質量％、ポリエステル樹脂ｅを３質量％含む。
【０１３１】
＜ポリエステルフィルム６の製造＞
Ａ層およびＢ層の樹脂組成を下記のように変更する以外は、製造例１と同様にして製造した。
【０１３２】
Ａ層樹脂組成；ポリエステル樹脂ａを４３質量％、ポリエステル樹脂ｂを４０質量％、ポリエステル樹脂ｄを１７質量％含む。
【０１３３】
Ｂ層樹脂組成；ポリエステル樹脂ａを８０質量％、ポリエステル樹脂ｄを１７質量％、ポリエステル樹脂ｅを３質量％含む。
【０１３４】
＜ポリエステルフィルム７の製造＞
Ａ層およびＢ層の樹脂組成を下記のように変更する以外は、製造例１と同様にして製造した。
【０１３５】
Ａ層樹脂組成；ポリエステル樹脂ａを３３質量％、ポリエステル樹脂ｂを５０質量％、ポリエステル樹脂ｄを１７質量％含む。
【０１３６】
Ｂ層樹脂組成；ポリエステル樹脂ａを８０質量％、ポリエステル樹脂ｄを１７質量％、ポリエステル樹脂ｅを３質量％含む。
【０１３７】
＜ポリエステルフィルム８の製造＞
Ａ層およびＢ層の樹脂組成を下記のように変更する以外は、製造例１と同様にして製造した。
【０１３８】
Ａ層樹脂組成；ポリエステル樹脂ａを７５質量％、ポリエステル樹脂ｂを２５質量％含む。
【０１３９】
Ｂ層樹脂組成；ポリエステル樹脂ａを９７質量％、ポリエステル樹脂ｅを３質量％含む。
【０１４０】
＜ポリエステルフィルム９の製造＞
Ａ層およびＢ層の樹脂組成を下記のように変更する以外は、製造例１と同様にして製造した。
【０１４１】
Ａ層樹脂組成；ポリエステル樹脂ａを７２質量％、ポリエステル樹脂ｂを３質量％、ポリエステル樹脂ｃを２５質量％含む。
【０１４２】
Ｂ層樹脂組成；ポリエステル樹脂ａを７２質量％、ポリエステル樹脂ｃを２５質量％、ポリエステル樹脂ｅを３質量％含む。
【０１４３】
＜ポリエステルフィルム１０の製造＞
Ａ層およびＢ層の樹脂組成を下記のように変更する以外は、製造例１と同様にして製造した。
【０１４４】
Ａ層樹脂組成；ポリエステル樹脂ａを７４質量％、ポリエステル樹脂ｂを１質量％、ポリエステル樹脂ｃを２５質量％含む。
【０１４５】
Ｂ層樹脂組成；ポリエステル樹脂ａを７５質量％、ポリエステル樹脂ｃを２５質量％、ポリエステル樹脂ｅを３質量％含む。
【０１４６】
＜ポリエステルフィルム１１の製造＞
Ａ層およびＢ層の樹脂組成を下記のように変更する以外は、製造例１と同様にして製造した。
【０１４７】
Ａ層樹脂組成；ポリエステル樹脂ａを７５質量％、ポリエステル樹脂ｃを２５質量％含む。
【０１４８】
Ｂ層樹脂組成；ポリエステル樹脂ａを８５質量％、ポリエステル樹脂ｃを１２質量％、ポリエステル樹脂ｅを３質量％含む。
【０１４９】
＜ポリエステルフィルム１２＞
厚みが５０μｍのポリエステルフィルムにサンドブラスト処理を施したサンドマットポリエステルフィルム（開成工業（株）製  タイフ゜Ｄ）。
【０１５０】
＜ポリエステルフィルム１３の製造＞
ポリエステル樹脂ａを７７質量％、ポリエステル樹脂ｄを２０質量％およびポリエステル樹脂ｅを３質量％混合した原料を、酸素濃度０．２体積％とした押出機に供給した。押出機で溶融した樹脂を温度２９０℃に設定したフィルターで濾過した後、温度２８０℃に設定したＴダイより２５℃に温度制御した冷却ドラム上にシート状に吐出した。その際、直径０．１ｍｍのワイヤー状電極を使用して静電印加し、冷却ドラムに密着させ未延伸シートを得た。次いで、長手方向への延伸前に加熱ロールにてフィルム温度を上昇させ、延伸温度８５℃で長手方向に３．１倍延伸し、すぐに４０℃に温度制御した金属ロールで冷却化した。その後、テンター式横延伸機にて延伸前半温度１１０℃、延伸中盤温度１２５℃、延伸後半温度１４０℃で幅方向に３．５倍延伸し、そのままテンター内にて、熱処理前半２２０℃、熱処理後半２４０℃で熱処理を行った後、徐冷温度１７０℃で幅方向に５％のリラックスを掛けながら熱処理を行い、厚みが５０μｍの二軸延伸ポリエステルフィルムを得た。
【０１５１】
このポリエステルフィルムにサンドブラスト処理を施して、サンドマットポリエステルフィルムを得た。
【０１５２】
［実施例１］
ポリエステルフィルム１の一方の面に、下記の第１転写層用塗工液ｐ１（熱硬化性組成物）をグラビアコーターで塗布し、１６０℃、３０秒間の乾燥・加熱して第１転写層を形成した第１転写層の厚みは０．７μｍであった。
【０１５３】
＜塗工液ｐ１＞
・アルキド樹脂；ＤＩＣ（株）製の“アルキディア（登録商標）”ＯＤ−Ｅ−２３０−７０−Ｅ；油長４３％）を固形分換算で１００質量部  
・架橋剤；メラミン系架橋剤（三井化学（株）の「ユーバン」２８−６０）を固形分換算で２５質量部
・酸触媒；ｐ−トルエンスルホン酸（テイカ（株）の「ＴＡＹＣＡＣＵＲＥ」ＡＣ−７０７）を固形分換算で１．９質量部
・溶媒；混合溶媒（トルエン：メチルエチルケトン：シクロヘキサノン＝４５：４５：１０（質量比）で固形分濃度が９．０質量％になるように調製した。
【０１５４】
［実施例２］
下記の塗工液ｐ２（熱硬化性組成物）に変更する以外は、実施例１と同様にして転写フィルムを作製した。
【０１５５】
＜塗工液ｐ２＞
・アルキド樹脂；ＤＩＣ（株）製の“アルキディア（登録商標）”ＯＤ−Ｅ−１９８−５０；油長２８％）を固形分換算で１００質量部  
・架橋剤；メラミン系架橋剤（三井化学（株）の「ユーバン」２８−６０）を固形分換算で２５質量部
・酸触媒；ｐ−トルエンスルホン酸（テイカ（株）の「ＴＡＹＣＡＣＵＲＥ」ＡＣ−７０７）を固形分換算で１．９質量部
・溶媒；混合溶媒（トルエン：メチルエチルケトン：シクロヘキサノン＝４５：４５：１０（質量比）で固形分濃度が９．０質量％になるように調製した。
【０１５６】
［実施例３］
下記の塗工液ｐ３（熱硬化性組成物）に変更する以外は、実施例１と同様にして転写フィルムを作製した。
【０１５７】
＜塗工液ｐ３＞
・アルキド樹脂；ＤＩＣ（株）製の“アルキディア（登録商標）”Ｊ−５２４−ＩＭ−６０；油長３２％）を固形分換算で１００質量部  
・架橋剤；メラミン系架橋剤（三井化学（株）の「ユーバン」２８−６０）を固形分換算で２５質量部
・酸触媒；ｐ−トルエンスルホン酸（テイカ（株）の「ＴＡＹＣＡＣＵＲＥ」ＡＣ−７０７）を固形分換算で１．９質量部
・溶媒；混合溶媒（トルエン：メチルエチルケトン：シクロヘキサノン＝４５：４５：１０（質量比）で固形分濃度が９．０質量％になるように調製した。
【０１５８】
［実施例４］
下記の塗工液ｐ４（熱硬化性組成物）に変更する以外は、実施例１と同様にして転写フィルムを作製した。
【０１５９】
＜塗工液ｐ４＞
・アルキド樹脂；荒川工業（株）製の「アラキード１７８２−６０；油長３７％」を固形分換算で１００質量部
・架橋剤；メラミン系架橋剤（三井化学（株）の「ユーバン」２８−６０）を固形分換算で２５質量部
・酸触媒；ｐ−トルエンスルホン酸（テイカ（株）の「ＴＡＹＣＡＣＵＲＥ」ＡＣ−７０７）を固形分換算で１．９質量部
・溶媒；混合溶媒（トルエン：メチルエチルケトン：シクロヘキサノン＝４５：４５：１０（質量比）で固形分濃度が９．０質量％になるように調製した。
【０１６０】
［比較例１］
下記の塗工液ｐ５（熱硬化性組成物）に変更する以外は、実施例１と同様にして転写フィルムを作製した。
【０１６１】
＜塗工液ｐ５＞
メラミン系樹脂であるＲＰ−５０（（株）三羽研究所製）２０質量部、硬化剤であるプラスコートＤＥＰクリア（和信化学工業（株）製）４質量部をトルエン５０質量部、シクロヘキサノン５０質量部に混合した。
【０１６２】
［比較例２］
ポリエステルフィルム１の一方の面に、下記の塗工液ｐ６（紫外線硬化性組成物）をグラビアコーターで塗布し、１００℃で乾燥後、紫外線を４００ｍＪ／ｃｍ２照射し硬化させて第１転写層を形成し、転写フィルムを得た。第１転写層の厚みは０．７μｍであった。
【０１６３】
＜塗工液ｐ６＞
ジペンタエリスリトールヘキサアクリレート（ダイセルサイテック（株）の商品名「ＤＰＨＡ」）１００質量部、光重合開始剤（チバ・スペシャリティ・ケミカルズ（株）製イルガキュア１８４）１０質量部を、トルエンとイソプロピルアルコールの混合溶媒（トルエン：ＩＰＡ＝３：１（質量比））で固形分濃度１０質量％にして塗工液を調製した。
【０１６４】
［比較例３］
下記の塗工液ｐ７（紫外線硬化性組成物）に変更する以外は、比較例１と同様にして転写フィルムを作製した。
【０１６５】
＜塗工液ｐ７＞
ＤＩＣ（株）製の“ユニディック（登録商標）”ＲＣ２９−１１７（ポリマー型アクリレート系ＵＶ硬化型フィルムコート剤）をメチルエチルケトンにて固形分濃度が２０５０質量％になるように調整した。
【０１６６】
［比較例４］
下記の塗工液ｐ８（紫外線硬化性組成物）に変更する以外は、比較例１と同様にして転写フィルムを作製した。
【０１６７】
＜塗工液ｐ８＞
ウレタンアクリレート系紫外線硬化性樹脂（中国塗料（株）製の「フォルシード４２０Ｃ」）１００質量部をトルエン７０質量部で希釈して調製した。
【０１６８】
［評価］
上記で作製した実施例および比較例の転写フィルムについて、上述の測定方法および評価方法に従って評価した。その結果を表１に示す。
【０１６９】
【表１】
2020040235.tif 000002
【０１７０】
［実施例１１〜１７および比較例１１〜１３］
ポリエステルフィルム２〜１１に変更する以外は、実施例１と同様にしてそれぞれの転写フィルムを作製した。詳細を表２に示す。
【０１７１】
［評価］
上記で作製した実施例および比較例の転写フィルムについて、上述の測定方法および評価方法に従って評価した。その結果を表２に示す。
【０１７２】
【表２】
2020040235.tif 000003
【０１７３】
［実施例２１〜２４および比較例２１〜２４］
実施例１〜４および比較例１〜４の転写フィルムにおいて、ポリエステルフィルム１をポリエステルフィルム１２（サンドマットポリエステルフィルム）に変更する以外は、同様にしてそれぞれの転写フィルムを作製した。
【０１７４】
［実施例３１〜３４］
実施例１〜４の転写フィルムにおいて、ポリエステルフィルム１をポリエステルフィルム１３（サンドマットポリエステルフィルム）に変更する以外は、同様にしてそれぞれの転写フィルムを作製した。
【０１７５】
［評価］
上記で作製した実施例および比較例の転写フィルムについて、上述の測定方法および評価方法に従って評価した。その結果を表３に示す。
【０１７６】
【表３】
2020040235.tif 000004